FR 2516548 A1 19830520 FR 8121701 A 19811119 1. La présente invention concerne un procédé permet- tant d'obtenir de l'argent coloré en noir dans la masse ainsi que le produit obtenu. Il est connu actuellement de noircir de l'argent de façon superficielle pour lui donner un aspect de vieil argent Ainsi, il est possible de tremper un objet en ar- gent dans un bain d'eau de Javel, ce qui a pour effet de le noircir sur l'ensemble de sa surface, puis de frotter cet objet à des endroits choisis pour retirer immédiatement la couche superficielle d'argent noirci. Un tel procédé permet d'obtenir certains aspects, mais ne permet pas d'obtenir un bloc d'argent qui soit coloré dans la masse En particulier, un bloc d'argent traité de cette façon puis fondu ne se présentera plus après refroidissement sous forme d'un bloc d'argent noir. Il n'est donc pas possible d'utiliser ce procédé pour réa- liser des objets,par exemple des bijoux, gardant de façon permanente leur couleur noire. L'objet de la présente invention est de proposer un procédé qui permette d'obtenir un bloc d'argent coloré en noir dans sa masse, et qui puisse être fondu pour réa- liser toutes formes désirées, tout en conservant sa cou- leur noire, non seulement en surface, mais également dans toute sa masse. 2 2516548 Selon une première variante de réalisation du pro- cédé selon l'invention, de l'argent en fusion est versé dans un bain de soufre en fusion puis chauffé jusqu'à complè- te disparition du soufre Le corps obtenu est fondu à son tour soit simplement par chauffage soit en utilisant un fondant approprié tel que du borax. Suivant une autre variante de réalisation, des morceaux d'argent sont introduits dans un bain de soufre en fusion ou disposés sur du soufre, puis l'ensemble est chauffé jusqu'à complète disparition du soufre, le solide obtenu est fondu soit en le chauffant simplement soit en utilisant un fondant. Selon une variante préférée de réalisation de l'invention, le noircissement de l'argent est obtenu par diffusion gazeuse L'argent est préalablement mis sous for- me de feuilles de faible épaisseur, par exemple un dixiè- me de millimètre ou sous forme de fil mince, et est mis en contact avec des vapeurs sulfureuses par exemple en sus- pendant l'argent au-dessus d'un bain de soufre en fusion ou en reliantune enceinte fermée contenant l'argent à une enceinte contenant du soufre en fusion jusqu'à ce que la feuille ou le fil s'effrite de lui-même lorsqu'on le touche avec les doigts. A ce propos, on notera qu'il est possible de sou- mettre l'argent aux vapeurs sulfureuses, à la pression at- mosphérique ou sous une pression différente de la pres- sion atmosphérique, une pression supérieure à la pression atmosphérique permettant d'obtenir un résultat plus rapide. La poudre ainsi obtenue est fondue en utilisant de préférence un fondant tel que le borax Dans le cadre de la présente invention, on a constaté qu'un résultat particu- lièrement intéressant est obtenu en utilisant comme fondant du carbonate de potassium L'argent ainsi fondu peut être 3 2516548 utilisé directement en fonderie pour réaliser des objets ou peut être moulé en lingots en vue d'une utilisation ul- térieure après refonte Pour l'obtention d'un lingot de meilleure qualité, on procède de préférence à la fusion et au coulage de ce lingot ou de l'objet moulé sous une pres- sion inférieure à la pression atmosphérique, afin d'éviter une combustion superficielle du métalloïde. Le lingot ainsi obtenu est totalement coloré en noir dans sa masse, et possède par ailleurs les propriétés habituelles d'aptitude au moulage d'un lingot d'argent. La présente invention n'est pas limitée aux exem- ples de réalisation qui viennent d'être décrits, elle est au contraire susceptible de modifications et de variantes qui apparaîtront à l'homme de l'art. 4. 2516548 REVENDICATIONS 1 Procédé de préparation d'argent noir dans sa masse, caractérisé en ce qu'il comprend les étapes de: mettre de l'argent en contact intime avec du soufre jusqu'à complète oxydation de l'argent; réduire en poudre l'argent noir ainsi obtenu; fondre cette poudre; couler l'argent fondu dans un moule; et laisser refroidir jusqu'à complète solidifica- tion. 2 Procédé selon la revendication 1, caractéri- sé en ce que la mise en contact intime de l'argent avec le soufre se fait par introduction d'argent en fusion dans un bain de soufre en fusion, l'excès de soufre étant éliminé par chauffage. 3 Procédé selon la revendication 1, caractéri- sé en ce que le contact intime entre l'argent et le soufre est réalisé par mise en présence de morceaux d'argent et de morceaux de soufre, puis chauffage jusqu'à complète oxy- dation de l'argent et disparition de l'excès de soufre. 4 Procédé selon la revendication 1, caractéri- sé en ce que la mise en contact intime de l'argent et du soufre est obtenue par mise en contact de l'argent avec des vapeurs sulfureuses. 5 Procédé selon l'une quelconque des revendica- tions 1 à 4, caractérisé en ce que l'opération de fusion de l'argent noir en poudre est réalisée en présence d'un fondant. 6 Procédé selon la revendication 5, caractérisé en ce que le fondant est du carbonate de potassium. 7 Procédé selon l'une quelconque des revendi- cations 1 à 6,caractérisé en ce-que l'opération de fusion de l'argent noir est réalisée sous une pression inférieure à la pression atmosphérique. 8 Procédé selon l'une quelconque des revendica- tions 1 à 7,caractérisé en ce que l'opération de coulage est réalisée sous une pression inférieure à la pression e 2516548 atmosphérique. 9 Objet en argent, caractérisé en ce qu'il est coloré en noir dans l'ensemble de sa masse.